(57)【要約】  本発明は植物モールディングプロセス及び装置に関するものであり、プロセスにおいて、パルプスラリーに対して脱水して成形品のパルプ包囲層を形成し、植物スラリーに対して脱水して成形品の植物パルプ層を形成し、パルプ包囲層と植物パルプ層とを積層し、加工により植物パルプ層中の非繊維性物質をパルプ包囲層に遷移させて、両者を結合成形させる。装置は、各々のスラリーを収容するために用いられる容器と、移送パイプラインによって容器に接続される金型グループと、を備え、金型グループは誘導装置によって成形品の転送を実現する。本プロセスにおいて、植物の異なる構成要素を利用して、成形に役立ち、強度を高め、植物原料利用率は９９％に達することができ、省エネルギーであり、環境を保護することができ、装置の運行は知能化であり、手作業を減らし、生産効率及び歩留まりを高める。【選択図】図１
2019536914.tif 000002
【特許請求の範囲】
【請求項１】
植物モールディングプロセスであり、
パルプスラリーに対して脱水して成形品のパルプ包囲層を形成するステップと、
植物スラリーに対して脱水して成形品の植物パルプ層を形成するステップと、
パルプ包囲層と植物パルプ層とを積層し、加工により植物パルプ層中の非繊維性物質をパルプ包囲層に遷移させて、両者を結合成形させるステップと、
を備えることを特徴とする植物モールディングプロセス。
【請求項２】
パルプ原料に水を加えて粉砕することにより高濃度パルプスラリーを獲得し、高濃度パルプスラリーに水を加えて希釈することによりパルプスラリーを獲得し、植物原料に水を加えて粉砕し且つ壁破壊処理を行って高濃度植物スラリーを獲得し、高濃度植物スラリーに水を加えて希釈することにより植物スラリーを獲得することを特徴とする請求項１に記載の植物モールディングプロセス。
【請求項３】
成形品の温度及び圧力を変更することにより、植物パルプ層中の非繊維性物質に相変化が発生し且つパルプ包囲層に遷移することにすることを特徴とする請求項２に記載の植物モールディングプロセス。
【請求項４】
前記温度範囲は−３０℃〜２８０℃であり、前記圧力範囲は１〜１１ＭＰａであることを特徴とする請求項３に記載の植物モールディングプロセス。
【請求項５】
前記パルプスラリーの濃度は０．５％〜１．５％であり、前記植物スラリーの濃度は０．８％〜１．５％であることを特徴とする請求項４に記載の植物モールディングプロセス。
【請求項６】
前記植物原料は草本植物、潅木植物の根、茎、葉、殻及び農作物ストローを備え、前記パルプ原料はパルプボード、再生紙を備えることを特徴とする請求項５に記載の植物モールディングプロセス。
【請求項７】
スラリープールと金型グループを備え、前記スラリープールは金型グループにドッキングする出口を有する装置であって、
前記金型グループは、プロセス順序によって、水金型と、成型金型と、加熱装置が取り付けられた乾燥金型と、を順次に備え、前記装置は第一スラリー貯蔵タンク、第二スラリー貯蔵タンクをさらに備え、
第一スラリー貯蔵タンクは、パルプスラリーを収容するために用いられ、
第二スラリー貯蔵タンクは、植物スラリーを収容するために用いられ、
スラリープールは、第一スラリー貯蔵タンク及び第二スラリー貯蔵タンクに接続される入口を有し、
前記水金型、前記成型金型及び前記乾燥金型は全てお互いにマッチングする第一モールドコア及び第二モールドコアを備え、各々の第一モールドコアにはそれを駆動して第二モールドコアと型開閉を実現するために用いられる昇降駆動部材が取り付けられており、各々の第一モールドコア及び第二モールドコアには植物成形品を吸着するために用いられる真空ガス通路が接続されており、それと真空ガス通路との間の接合部には水分を透過させるストレーナーが設けられ、各々の金型の間には誘導装置が設置されており、各々の金型の第一モールドコア又は第二モールドコアは誘導装置に沿って移動することができ、従って別々に隣り合う２つの金型に属する少なくとも一組の第一モールドコアと第二モールドコアの型開閉を実現することを特徴とする植物モールディング装置。
【請求項８】
前記誘導装置は上側ガイドレール及び下側ガイドレールを備え、前記水金型の第一モールドコアは上側ガイドレールに移動可能に取り付けられており、前記上側ガイドレールは水金型から成型金型に向かって延在し、前記下側ガイドレールの一端は上側ガイドレールに対応し、他端は成型金型及び乾燥金型を経過して外へ延在し、成型金型及び乾燥金型の第二モールドコアは全て下側ガイドレールに移動可能に取り付けられていることを特徴とする請求項７に記載の植物モールディング装置。
【請求項９】
前記第一モールドコア及び第二モールドコアのそれぞれの底面には、植物成形品の圧力を解放するために用いられる圧縮ガス経路が接続されており、前記水金型の第一モールドコア、成型金型及び乾燥金型両者の第二モールドコアは全てシリンダーによって駆動されてガイドレールに沿って移動することを特徴とする請求項８に記載の植物モールディング装置。
【請求項１０】
前記第一スラリー貯蔵タンクには第一清浄水タンクと高濃度パルプスラリータンクが接続されており、前記高濃度パルプスラリータンクは第一水力パルパーに接続されており、前記第二スラリー貯蔵タンクには第二清浄水タンクと高濃度植物スラリータンクが接続されており、前記高濃度植物スラリータンクは第二水力パルパーと混練装置に接続されており、前記第一スラリー貯蔵タンク、第二スラリー貯蔵タンクとスラリープールとの間、第一清浄水タンク、高濃度パルプスラリータンクと第一スラリー貯蔵タンクとの間、第二清浄水タンク、高濃度植物スラリータンクと第二スラリー貯蔵タンクとの間には、全てポンプバルブ部材が取り付けられていることを特徴とする請求項９に記載の植物モールディング装置。
【発明の詳細な説明】
【技術分野】
【０００１】
本発明は、植物モールディングプロセス及び装置に関する。
【背景技術】
【０００２】
従来の製紙技術とパルプモールディング技術は、植物原料を成形に直接に使用するものではなく、セルロースとヘミセルロースの希釈スラリーを原料として採用する。プロセスにおいて、高純度繊維を得るために、原料を化学的に処理することを必要とするので、原料の利用率が低くなり、特定の強度、構造及び機能を有する紙製品を形成するために、スラリーに化学添加剤を添加することも必要であり、セルロースとヘミセルロースのみを含むスラリーを得るために、粉砕された植物混合液に酸又はアルカリ等を加えて、植物原料中の他の物質を除去することを必要とする。一部の包装紙製品にとって、前記製造工程のコストが高すぎるため、資源の浪費が深刻であり、製造工程による環境汚染も大きいため、従来のパルプ成形品の技術を向上させる必要がある。
【発明の概要】
【発明が解決しようとする課題】
【０００３】
本発明が解決しようとする課題は、原料利用率が高く且つ環境を保護することができる植物モールディングプロセス及びこれを実現する装置を提供するものである。
【課題を解決するための手段】
【０００４】
前記課題を解決するために、本発明が採用する技術方案は、植物モールディングプロセスであり、パルプスラリーに対して脱水して成形品のパルプ包囲層を形成するステップと、植物スラリーに対して脱水して成形品の植物パルプ層を形成するステップと、パルプ包囲層と植物パルプ層とを積層し、加工により植物パルプ層中の非繊維性物質をパルプ包囲層に遷移させて、両者を結合成形させるステップと、を備える。
【０００５】
前記植物モールディングプロセスにおいて、パルプ原料に水を加えて粉砕することにより高濃度パルプスラリーを獲得し、高濃度パルプスラリーに水を加えて希釈することにより前記パルプスラリーを獲得し、植物原料に水を加えて粉砕し且つ壁破壊処理を行って高濃度植物スラリーを獲得し、高濃度植物スラリーに水を加えて希釈することにより前記植物スラリーを獲得する。
【０００６】
前記植物モールディングプロセスにおいて、成形品の温度及び圧力を変化させることにより、植物パルプ層中の非繊維性物質に相変化が発生し且つパルプ包囲層に遷移することにする。
【０００７】
前記植物モールディングプロセスにおいて、前記温度範囲は−３０℃〜２８０℃であり、前記圧力範囲は１〜１１ＭＰａである。
【０００８】
前記植物モールディングプロセスにおいて、前記パルプスラリーの濃度は０．５％〜１．５％であり、前記植物スラリーの濃度は０．８％〜１．５％である。
【０００９】
前記植物モールディングプロセスにおいて、前記植物原料は草本植物、潅木植物の根、茎、葉、殻及び農作物ストローを備え、前記パルプ原料はパルプボード、再生紙を備える。
【００１０】
植物モールディング成形装置であって、装置はスラリープールと金型グループを備え、前記スラリープールは金型グループにドッキングする出口を有し、前記金型グループは、プロセス順序によって、水金型と、成型金型と、加熱装置が取り付けられた乾燥金型と、を順次に備え、前記装置は第一スラリー貯蔵タンク、第二スラリー貯蔵タンクをさらに備え、
第一スラリー貯蔵タンクは、パルプスラリーを収容するために用いられ、
第二スラリー貯蔵タンクは、植物スラリーを収容するために用いられ、
スラリープールは、第一スラリー貯蔵タンク及び前記第二スラリー貯蔵タンクに接続される入口を有し、
前記水金型、前記成型金型及び前記乾燥金型は全てお互いにマッチングする第一モールドコア及び第二モールドコアを備え、各々の第一モールドコアにはそれを駆動して第二モールドコアと型開閉を実現するために用いられる昇降駆動部材が取り付けられており、各々の第一モールドコア及び第二モールドコアには植物成形品を吸着するために用いられる真空ガス通路が接続されており、それと真空ガス通路との間の接合部には水分を透過させるストレーナーが設けられ、各々の金型の間には誘導装置が設置されており、各々の金型の第一モールドコア又は第二モールドコアは誘導装置に沿って移動することができ、従って別々に隣り合う２つの金型に属する少なくとも一組の第一モールドコアと第二モールドコアの型開閉を実現する。
【００１１】
前記植物モールディング成形装置において、前記誘導装置は上側ガイドレール及び下側ガイドレールを備え、前記水金型の第一モールドコアは上側ガイドレールに移動可能に取り付けられており、前記上側ガイドレールは水金型から成型金型に向かって延在し、前記下側ガイドレールの一端は上側ガイドレールに対応し、他端は成型金型及び乾燥金型を経過して外へ延在し、成型金型及び乾燥金型の第二モールドコアは全て下側ガイドレールに移動可能に取り付けられている。
【００１２】
前記植物モールディング成形装置において、前記第一モールドコア及び第二モールドコアのそれぞれの底面には、植物成形品の圧力を解放するための圧縮ガス経路が接続されており、前記水金型の第一モールドコア、成型金型及び乾燥金型両者の第二モールドコアは全てシリンダーによって駆動されてガイドレールに沿って移動する。
【００１３】
前記植物モールディング成形装置において、前記第一スラリー貯蔵タンクには第一清浄水タンクと高濃度パルプスラリータンクが接続されており、前記高濃度パルプスラリータンクは第一水力パルパーに接続されており、前記第二スラリー貯蔵タンクには第二清浄水タンクと高濃度植物スラリータンクが接続されており、前記高濃度植物スラリータンクは第二水力パルパーと混練装置に接続されており、前記第一スラリー貯蔵タンク、第二スラリー貯蔵タンクとスラリープールとの間、第一清浄水タンク、高濃度パルプスラリータンクと第一スラリー貯蔵タンクとの間、第二清浄水タンク、高濃度植物スラリータンクと第二スラリー貯蔵タンクとの間には、全てポンプバルブ部材が取り付けられている。
【発明の効果】
【００１４】
本発明の技術方案を実施すると、少なくとも原料の利用率が高く、浪費を減少し、省エネルギーであり、環境を保護する効果を有する。
【図面の簡単な説明】
【００１５】
【図１】本発明の装置を軸方向から見た概略図である。
【図２】本発明の装置の正面図である。
【発明を実施するための形態】
【００１６】
本発明の技術的特徴、目的及び効果をより明確にするために、以下、図面を参照して本発明の具体的な実施方式について詳細に説明する。
【００１７】
植物モールディングプロセスは、パルプ原料（一般にパルプボード又は再生紙である）に水を加えて粉砕することにより高濃度パルプスラリーを獲得し、高濃度パルプスラリーに水を加えて希釈することによりパルプスラリーを獲得し、パルプスラリーの濃度は０．５％〜１．５％であることが好ましい。植物原料に水を加えて粉砕し且つ壁破壊処理（ｗａｌｌ‐ｂｒｅａｋｉｎｇ）（混練装置（ｋｎｅａｄｉｎｇ  ｄｅｖｉｃｅ）を使用することができる）を行って高濃度植物スラリーを獲得し、高濃度植物スラリーに水を加えて希釈することにより植物スラリーを獲得し、植物スラリーの濃度は０．８％〜１．５％であることが好ましい。高濃度スラリーを希釈する目的は、パイプライン内のスラリーの輸送を容易にして、目詰まりを回避するためであり、希釈後に得られたスラリーは鋳型に流し込まれた後に一定の流速を有し、モールドコアを均一に充填することができる。パルプスラリーに対して脱水して成形品のパルプ包囲層（ｐｕｌｐ ｅｎｖｅｌｏｐｉｎｇ ｌａｙｅｒ）を形成し、植物スラリーに対して脱水して成形品の植物パルプ層（ｐｌａｎｔ ｐｕｌｐ ｌａｙｅｒ）を形成し、それからパルプ包囲層と植物パルプ層とを積層し、加工により植物パルプ層中の非繊維性物質をパルプ包囲層に遷移させて、両者を結合成形させる。
【００１８】
植物原料として、稲わら、小麦茎、綿茎、トウモロコシ茎などのような農作物収穫後の残留材料、潅木や野草などのような林業材料、切り取られた木材端くれのような木材加工後の残留材料を備える。前記原料に対して物理粉砕を行い、粉砕形状について明確な要求はないが、使用条件を満たすために、少なくとも１つの次元の寸法は最終製品の厚さより小さなければならない。粉砕界面に沿って植物の元の組織の壁面をたくさん開けるほど良い。植物材料に水を加えて植物スラリーを形成する。
【００１９】
製品の包囲層はパルプスラリーによって成形され、パルプ原料は、パルプボードや再生紙であり、パルプ包囲層によって色と滑らかさを調整することができ、従って製品はさらに優れており、製造業者の異なる要求を満たすことができる。包囲層はその密度及び厚さを制御しなければならず、パルプスラリー濃度（０．１５％〜１．５％）、真空度（負０．０５ＭＰａ〜負０．０７ＭＰａ）、成形時間（１ｍｓ〜１ｍｉｎ）によって密度及び厚さの変化を実現することができる。
【００２０】
需要に応じて植物パルプ層とファブリック層（ｆａｂｒｉｃ ｌａｙｅｒ）の配合を制御し、３層構造の製品を例に挙げると、先ず、パルプスラリーを金型内に流し込んで植物成形品の底層を形成し、次に植物スラリーを底層に流し込んで成形品の中間層を形成し、最後にパルプスラリーを再び成形品の中間層に流し込んで成形品の表層を形成し、このように３層構造の植物成形品が得られる。各層の構造を形成する際、スラリー中の水分を除去して徐々に成形し、各層構造から除去された水分を対応する高濃度スラリーに移送して循環利用することができる。最後に、成形された成形品を加熱乾燥して最終製品を得る。一般的に加圧脱水を伴う成形品を対応する金型に移送して、製品の要求と材料の選択に応じて、−３０℃〜２８０℃の温度範囲内でリアルタイムに温度環境を提供するとともに、製品に対して連続的に３０ｓ〜３０ｍｉｎほど加圧して（１〜１１ＭＰａ）することにより、最終製品を完成することができる。
【００２１】
従来の技術において、製紙パルプを製造する際、できるだけ植物中のセルロースと他の物質を分離することを必要として、従ってセルロースとヘミセルロースを保留し、所定濃度の流体を形成して、紙を抄造するプロセス要求を満たし、原料利用率は約３０％である。本技術において、農作物ストロー（ｓｔｒａｗ）などの植物原料を採用し、その目的は、繊維を分離するものではなく、植物を粉砕することであり、そして、植物自身にあらゆる非繊維物質が含まれることを利用して、ペクチン、脂肪、樹脂などが相変化し且つ遷移することにより繊維接続を実現し、植物のリグニン、灰などの物質を利用して製品の強度を高め、且つ加熱金型内で一部分の物質の表面遷移を実現して、製品の強度要求を満たす。本技術は植物の異なる構成要素を利用して、成形に役立ち、強度を高め、原料利用率は９９．９％に達する。相変化は、物質がある相から他の相に変化することを指し、例えば、固相から液相に変化して流れる。
【００２２】
従来のパルプモールディングプロセスは、一般にパルプを一回吸引し、一回以上成形する方法を採用し、何度も成形する目的は、製品の外観をより美しくするためである。本技術のプロセスは、何度も吸引し且つ何度も成形する方法を採用する。製品は、内層、中間層、外層の３層に分けることができ、多層に分ける目的は、製品に多様な感覚を付与し、製品強度を確保するとともに、様々な異なる需要を満たすためである。何度も成形する目的は、何度も整形し、機能性と製品構造を確保するためである。同時に、何度も成形するために、温度及び真空度の制御とパラメータに対する要求は、従来のパルプモールディングプロセスの要求よりも高い。真空度は０．０５ＭＰａ〜０．０７ＭＰａに制御することを必要として、金型内の温度範囲は−３０℃〜２８０℃であり、金型内圧は油圧式無段階調整方式（ｈｙｄｒａｕｌｉｃｓ ｓｔｅｐｌｅｓｓ ｒｅｇｕｌａｔｉｏｎ ｗａｙ）で調整する。  
【００２３】
多層構造は、外層、中間層、内層構造の厚さと密度、及び隣接する２つの層の間の中間層を制御することにより、製品の生物化学特性を改変し、製品の生命周期を調節することができる。その原理は、パルプ包囲層と植物パルプ層との間において、温度と圧力の作用によって、植物パルプ層の中の非繊維物質（例えば、ペクチン、樹脂、デンプンなどの有機物と無機金属分子である）は植物パルプ層から両者の間の隣接する界面に遷移することができ、パルプ包囲層の微細構造はこれらの有機物を構造内部にしっかりと包み込んで固化成形し、有機物が酸素に接触することを防止し、有機物の酸化還元速度を低減する。また、金型の成形圧力を制御することにより、製品の緻密程度を調節することができ、即ち、圧力が大きければ大きいほど、製品は高密度になり、高密度の製品構造によって、気体分子は狭い蛇行経路を通過しなければならなく、酸素の透過率が降下し、従って製品の緻密程度を改変することにより酸素の透過率を改変することができ、即ち、酸化反応速度を制御することができ、製品の生命周期を調節する。有機物を保留する理由は、有機物の分解過程において製品の分解速度を加速することができるためである。製品全体が純粋な植物原料であるので、その廃棄物を堆肥化することができ、直接に自然分解することができ、自然循環規律に入ることができる。
【００２４】
図１〜２に示すように、前記プロセスを実現するために、対応する装置を提供する。
【００２５】
装置は、第一スラリー貯蔵タンク１、第二スラリー貯蔵タンク２、スラリープール１８及び金型グループを備え、第一スラリー貯蔵タンク１はパルプスラリーを収容するために用いられ、第二スラリー貯蔵タンク２は植物スラリーを収容するために用いられ、スラリープール１８は第一スラリー貯蔵タンク１及び第二スラリー貯蔵タンク２に接続される入口と、金型グループにドッキングする出口と、を有する。
【００２６】
好ましくは、第一スラリー貯蔵タンク１には第一清浄水タンク１３と高濃度パルプスラリータンク１２が接続されており、前記高濃度パルプスラリータンク１２は第一水力パルパー（ｆｉｒｓｔ ｈｙｄｒａｕｌｉｃ ｐｕｌｐｅｒ）１６に接続されており、前記第二スラリー貯蔵タンク２には第二清浄水タンク１５と高濃度植物スラリータンク１４が接続されており、前記高濃度植物スラリータンク１４は第二水力パルパーと混練装置（ｋｎｅａｄｉｎｇ  ｄｅｖｉｃｅ）１７に接続されている。第一スラリー貯蔵タンク１、第二スラリー貯蔵タンク２とスラリープール１８との間、第一清浄水タンク１３、高濃度パルプスラリータンク１２と第一スラリー貯蔵タンク１との間、第二清浄水タンク１５、高濃度植物スラリータンク１４と第二スラリー貯蔵タンク２との間には、全てポンプバルブ部材２１が取り付けられており、ポンプバルブ部材２１によってスラリーの伝送を実現する。
【００２７】
プロセス順序によると、前記金型グループは、水金型３と、成型金型４と、加熱装置が取り付けられた乾燥金型５と、を順次に備え、これらの金型は全てお互いにマッチングする第一モールドコア６及び第二モールドコア７を備え、一般的に、第一モールドコア６は金型の頂部に配置され、第二モールドコア７は金型の底部に配置される。各々の第一モールドコア６には、第二モールドコア７と型開閉を実現するために用いられる昇降駆動部材８（シリンダーで昇降駆動部材８を実現することができる）が取り付けられている。各々の第一モールドコア６及び第二モールドコア７には植物成形品を吸着するために用いられる真空ガス通路１９が接続されており、それと真空ガス通路１９との間の接合部には水分を透過させるストレーナーが設けられている。ストレーナーは、各々のモールドコアに均一に分布された複数の小さい孔であることができ、これらの小さい孔は気体と水のみを通過させるものである。真空ガス通路１９はこれらの小さい孔によって植物成形品を吸着する場合、水分を除去する役割を果たす。このようにしてスラリーは徐々に固体になり、植物成形品はコア内で成形される。真空ガス通路の真空度は一般的に０．０５ＭＰａ〜０．０８ＭＰａに制御される。
【００２８】
各々の金型の間には誘導装置が設置されており、各々の金型の第一モールドコア６又は第二モールドコア７は誘導装置に沿って移動することができ、従って別々に隣り合う２つの金型に属する少なくとも一組の第一モールドコア６と第二モールドコア７の型開閉を実現することができる。各々のモールドコアの移動及び型開閉によって、植物成形品は金型の間で伝送されることができ、各々の金型において対応する工程を完成し、過剰な手作業を必要としない。
【００２９】
なお、水金型３はスラリープール１８の出口の位置に対応し、その真空ガス通路１９によってスラリープール１８の中のスラリーを吸引する。金型はスラリープール１８の出口に対応するので、スラリープール内の液体を使用することができ、これは従来の技術において多種の解決方案によって実現することができ、典型的な方法として、両者を直接に連通するか、又は金型が出口に移動してスラリープールから対応するモールドコアに液体を吸引することである。本案において、具体的に水金型３の第二モールドコア７はスラリープール１８の出口の位置に対応し、両者はパイプラインによって連通されるか、又は第二モールドコア７はその液体入口がスラリープール１８の出口にドッキングするまで移動し、それからその真空ガス通路１９によってスラリープール１８の中のスラリーをモールドコアに吸引する。
【００３０】
誘導装置及び各々の金型においてどのモールドコアを可動モールドコアとするかは、多種の組合せ方式があり、本案は図面に示されたことを例としてその中の１つの設計を説明する。誘導装置は上側ガイドレール１０及び下側ガイドレール１１を備え、水金型３の第一モールドコア６は上側ガイドレール１０に移動可能に取り付けられており、上側ガイドレール１０は水金型３から成型金型４に向かって延在し、下側ガイドレール１１の一端は上側ガイドレール１０に対応し、他端は成型金型４及び乾燥金型５を経過して外へ延在し、成型金型４及び乾燥金型５の第二モールドコア７は全て下側ガイドレール１１に移動可能に取り付けられており、各々のモールドコアは一般的にシリンダーによって駆動されてガイドレールに沿って移動する。
【００３１】
好ましくは、製品の移送を容易にするために、第一モールドコア６及び第二モールドコア７のそれぞれの底面には、植物成形品の圧力を解放するために用いられる圧縮ガス経路２０が接続されている。
【００３２】
本案の好ましい実施プロセスは以下の通りである：
パルプボード又は古紙を水力パルパーで粉砕して高濃度パルプスラリーを獲得し、高濃度パルプスラリーを高濃度パルプスラリータンク１２に移送し、植物原料を水力パルパーで粉砕し、それから混練装置で繊維が外部に露出するまで混練して高濃度植物スラリーを獲得し、高濃度植物スラリーを高濃度植物スラリータンク１４に移送し、ポンプバルブ部材２１によって高濃度パルプスラリーと水を第一スラリー貯蔵タンク１に送ってパルプスラリーを獲得し、高濃度植物スラリーと水を第二スラリー貯蔵タンク２に送って植物スラリーを獲得する。
【００３３】
ポンプバルブを作動させて、パイプラインを介してパルプスラリーをスラリープール１８に移送し、水金型３第二モールドコア７の真空ガス通路１９をオンにして、パルプスラリーをスラリープール１８から第二モールドコア７に吸引するとともに、内部の水分はストレーナーを介して真空ガス通路１９から排出されて、植物成形品の内層が形成される。次に、スラリープール１８を洗浄し、植物スラリーをスラリープール１８に移送し、水金型３の第二モールドコア７の真空ガス通路１９をオンにして、植物スラリーをスラリープール１８から第二モールドコア７に吸引し、水分を除去して植物成形品の中間層が形成される。最後に、スラリープール１８を洗浄し、真空ガス通路１９によってパルプスラリーを吸引して中間層上に流し込み、水分を除去して植物成形品の外層が形成される。このように、植物成形品の３層構造が形成される。
【００３４】
水金型３の第一モールドコア６は昇降シリンダーによって下方に駆動されて第二モールドコア７と型締して、製品が成型される。所定の圧縮時間に達すると、第二モールドコア７の真空ガス通路１９をオフにして圧縮ガス経路２０をオンにするとともに、第一モールドコア６真空ガス通路１９をオンにして製品を吸着し、シリンダーを上昇させて、水金型３の第一モールドコア６に吸着された製品も一緒に上昇する。
【００３５】
両者が上下対応するまで、水金型３第一モールドコア６は水平シリンダー９の作用により上側ガイドレール１０に沿って成型金型４に向かって移動し、成型金型４の第二モールドコア７は下側ガイドレール１１に沿って水金型３に向かって移動する。水金型３第一モールドコア６は昇降シリンダーの作用により下方へ移動して成型金型４の第二モールドコア７と型締する。水金型３第一モールドコア６の真空ガス通路１９をオフにするとともに圧縮ガス経路２０をオンにしてそれに吸着された製品を解放し、成型金型４の第二モールドコア７の真空ガス通路１９をオンにして製品を吸着し、型開けが行われ、２つのモールドコアはそれぞれのガイドレールに沿ってリセットされる。
【００３６】
成型金型４の第一モールドコア６は下方へ移動してその第二モールドコア７と型締して、さらに圧縮して製品から水分を除去する。所定時間になると、型開けが行われ、両者の真空ガス通路１９、圧縮ガス経路２０を対応して操作することによって、製品は成型金型４の第一モールドコア６に吸着されてそれとともに上方に移動する。
【００３７】
型開けが行われた後、成型金型４の第二モールドコア７は水金型３に向かって移動して次の製品を受け取り、乾燥金型５の第二モールドコア７はガイドレールに沿って成型金型４の下方へ移動し、成型金型４第一モールドコア６は下方へ移動して乾燥金型５の第二モールドコア７と型締し、両者の真空ガス通路１９、圧縮ガス経路２０を操作することによって、製品を乾燥金型５の第二モールドコア７に転送する。
【００３８】
乾燥金型５の第二モールドコア７はガイドレールに沿ってリセットされ、その第一モールドコア６は下方へ移動して第二モールドコア７と型締し、加熱装置をオンにして製品を乾燥して、完成品を得る。
【００３９】
本装置において、製品成形過程に必要とする金型を移動可能に取り付け且つ対応する誘導装置を取り付けて、金型によって成形品の転送を実現し、手作業を減らし、生産効率及び歩留まりを高める。
【００４０】
以上の説明は本発明の好適な実施形態に過ぎず、本発明を限定するものではなく、当業者であれば種々の変更、組み合わせ、変化が可能である。本発明の精神及び原則の範囲内でなされた補正、等価の置換、改善などは、すべて本発明の請求の範囲内に含まれる。
【符号の説明】
【００４１】
１  第一スラリー貯蔵タンク
２  第二スラリー貯蔵タンク
３  水金型
４  成型金型
５  乾燥金型
６  第一モールドコア
７  第二モールドコア
８  昇降駆動部材
９  水平シリンダー
１０  上側ガイドレール
１１  下側ガイドレール
１２  高濃度パルプスラリータンク
１３  第一清浄水タンク
１４  高濃度植物スラリータンク
１５  第二清浄水タンク
１６  第一水力パルパー
１７  第二水力パルパーと混練装置
１８  スラリープール
１９  真空ガス通路
２０  圧縮ガス経路
２１  ポンプバルブ部材
【図１】
2019536914.tif 000003
【図２】
2019536914.tif 000004
【国際調査報告】
2019536914.tif 000005
2019536914.tif 000006
2019536914.tif 000007
2019536914.tif 000008
2019536914.tif 000009